СПОСОБ ПОЛУЧЕНИЯ КОРИЧНЕВОГО ЖЕЛЕЗООКИСНОГО ПИГМЕНТА
METHOD OF OBTAINING BROWN IRON OXIDE PIGMENT

Изобретение относится к производству неорганических пигментов, а именно железоокисных пигментов коричневого цвета, и может быть использовано в лакокрасочной промышленности, производстве строительных и других пигментированных материалов.
2
2
3
3
4
2
2
3
Известен способ получения железоокисных пигментов со структурой, содержащих 0,1-12,0% SiO и 0,02-5,0% AlO. путем обжига смеси FeO, SiO, AlO при 200-700°C при подаче воздуха и кислорода. Способ предназначен для получения пигментов коричневого цвета. Недостатком данного способа является нестабильность химического состава, что не исключает появление различных оттенков.
Известен также способ получения красного железоокисного пигмента из красного шлама, отхода глиноземного производства, путем его прокаливания в смеси с фосфомелом.
2
Наиболее близким по технической сущности к заявляемому изобретению является «Способ получения железоокисных пигментов» [Патент №2047631. Заявлен 17.08.1992. Опубликован 10.11.1995. Авторы - Калиниченко И.И., Соколов В.И., Никоненко Е.А., Колесникова М.П., Пуртов А.И.]. В данном способе предварительно производится разделение по классам крупности с отбором фракции частиц не крупнее 0,02 мм, и прокаливание этой фракции при 290-850°C. Пигменты получаются чистого красного цвета за счет α-FeO.
2
3
2
3
Недостатком данного способа является невозможность получения коричневого пигмента вследствие перехода γ-FeO в α-FeO в указанном температурном диапазоне.
2
Задачей изобретения является получение пигмента коричневого цвета за счет отбора фракции до 0,01 мм при сохранении однородности дисперсного состава и укрывистости 8-9 г/м [Калиниченко И.И., Колесникова М.П., Никоненко Е.А., Соколов В.И., Пуртов А.И. Гранулометрический состав красных шламов. Депон. ВИНИТИ 27.09.96, №2892 - B96. - Москва, 1996. - 5 с.].
Эта задача решается тем, что красный шлам перед прокаливанием разделяют по классам крупности с отбором фракции до 0,01 мм, причем прокаливание этой фракций осуществляют в воздухе при температуре 220-280°C.
Понижение содержания сульфидной серы за счет уменьшения размера отбираемой фракции и понижение размера частиц приводит к увеличению содержания оксидов железа, что обуславливает стабильный коричневый цвет получаемого пигмента, а наличие крупности не более 0,01 мм обеспечивает достаточную однородность состава и укрывистость полученного пигмента.
2
3
2
3
Нижний предел температурного интервала прокаливания обусловлен тем, что при 220°C шлам полностью обезвоживается. Верхний предел составляет 280°C, так как при более высокой температуре начинается образовании пигмента красного цвета вследствие перехода γ-FeO в α-FeO.
2
3
2
3
2
2
2
2
Заявленным способом осуществлялось получение коричневого железоокисного пигмента из отвального шлама, взятого из шламохранилища Богословского алюминиевого завода, следующего химического состава в пересчете на оксиды, мас.%:, FeO - 38,3; AlO - 15,89; CaO - 13,5; S - 1,45; TiO - 3,8; SiO - 6,72; NaO - 3,4; CO - 3,24 (без ППП).
2
3
2
3
2
2
Пробу красного шлама массой 35 кг с влажностью 39% разделяли по классам крупности. Отбирали фракцию не крупнее 0,01 мм, которая имела следующий химический состав в пересчете на оксиды, мас.%: FeO - 45,0; AlO - 14,28; CaO - 7,0; S - 0,74; TiO - 3,84; SiO - 8,78 (без ППП). Выход фракции 66,7%.
После разделения по классам крупности отобранную фракцию отфильтровывали, промывали до pH промывных вод, равного 8,5, и высушивали, после чего пробу делили на части и прокаливали по различным режимам. В таблице приведены технологические параметры и характеристики целевого продукта, полученного заявленным способом. Химический состав продукта определяется составом фракции - 0,01 мм. Отличием от прототипа является цвет пигмента, меньший процент выхода полезной фракции, температурный интервал.
Определение цвета и укрывистости полученного пигмента проводилось на основании стандартных методик [Добровольский И., Большаков А. и др. Методы технического анализа пигментного производства. - Челябинск, Южно-Уральское книжное издательство, 1973. С.212-213].
Использование заявляемого способа обеспечивает следующие технические результаты:
2
- получение железоокисного пигмента коричневого цвета с укрывистостью 8-9 г/м;
- использование отхода производства глинозема - овального шлама (до 68%), без дополнительного сырья и добавок;
- отсутствие вредных выбросов в окружающую среду.
Таблица 1
Характеристика полученных пигментов
Класс крупности, ммМасса пробы, кг
Температура прокаливания °С
Среда
Цвет
Остаток после мокрого просеивания на сите 0063, %
Укрывистость г/м<sup>2</sup>
Диспергируемость, мкм
По заявляемому способу
Мельче 0,045 мм Масса 31 кг
220
Воздух
Коричневый
0,03
8
27
Воздух
Коричневый
0,03
9
28
Воздух
Коричневый
0,03
8
27
240
Воздух
Коричневый
0,04
9
27
Воздух
Коричневый
0,03
8
28
Воздух
Коричневый
0,04
9
27
260
Воздух
Коричневый
0,03
8
29
Воздух
Коричневый
0,03
9
30
Воздух
Коричневый
0,03
9
30
280
Воздух
Коричневый
0,04
8
29
Воздух
Коричневый
0,04
9
29
Воздух
Коричневый
0,04
9
30
По способу -прототипу
Мельче 0,02 мм Масса 24 кг
290
Воздух
Темно-красный
0,05
9
32
500
Воздух
Чистый красный
0,03
7
27
850
Воздух
Чистый красный
0,05
11
30